Brevet FR2943055A1 — publié le 20100917

Domaine technique La présente invention se rapporte à une poudre comportant plus de 85% de zircone destinée à la fabrication de produits frittés. L'invention se rapporte également à un procédé de fabrication d'une telle poudre et à un produit fritté obtenu à partir d'une telle poudre. État de la technique Des produits réfractaires frittés présentant des grains grossiers liés par une matrice et comportant plus de 85% en masse de zircone sont utilisés dans des applications dans lesquelles une bonne résistance mécanique et une résistance à la corrosion élevée sont requis à des températures supérieures à 1800°C. De tels produits sont notamment préconisés en incinération, verrerie, pétrochimie, dans les réacteurs pour fabriquer du noir de carbone (� Carbon Black � en anglais) et dans l'industrie cimentaire, pour protéger de l'agression d'un agent corrosif comme du laitier, du verre, ou des fumées chargées de poussières. La structure de ces produits, associant des grains grossiers et une matrice, contribue de manière décisive aux propriétés mécaniques. Les produits à base de zircone présentant une structure très homogène, classiquement obtenus à partir de poudres de particules présentant une taille inférieure à 50 microns, sont donc considérés comme inadaptés à ces applications. Par ailleurs, la résistance aux chocs thermiques des produits réfractaires frittés comportant plus de 85% en masse de zircone et présentant des grains grossiers liés par une matrice riche en zircone est généralement faible. En effet, pour faciliter le frittage, rendu difficile par la présence des grains grossiers, on ajoute classiquement au moins 1% de silice, considérée comme nuisible à la résistance aux chocs thermiques. Alternativement, dans le cadre des industries verrière et métallurgique, EP 0 404 610 divulgue des produits présentant des grains grossiers liés par une matrice, la matrice étant formée à partir d'une poudre comportant moins de 1% de silice, et de préférence être sensiblement exempt de silice, mais comportant nécessairement de la zircone monoclinique. Au delà de 1%, la silice conduit en effet, suivant ce document, à la suppression de l'effet bénéfique de la zircone monoclinique. La faible teneur en silice rend cependant plus difficile le frittage, notamment lorsque les grains grossiers sont de grandes dimensions. II existe donc un besoin pour un nouveau produit fritté à structure grossière présentant une bonne résistance mécanique, une bonne résistance aux chocs thermiques et un comportement en dilatation thermique sans anomalie importante. Un but de l'invention est de répondre à ce besoin. Résumé de l'invention Selon l'invention, on atteint ce but au moyen d'une poudre constituée, pour un total de 100%, en pourcentages en masse sur la base des oxydes, de : (a) plus de 92% de particules de zircone, la poudre comportant (avec (a) = (al) + 10 (a2)): (a1) plus de 60% de particules de zircone présentant une taille supérieure à 50 microns, dites "particules d'agrégats de zircone", au moins 90% en masse desdites particules d'agrégats de zircone contenant moins de 50% en masse de phase monoclinique ; 15 (a2) plus de 15% de particules de zircone présentant une taille inférieure à 50 p.m, dites � particules matricielles de zircone � ; (b) 1 à 2% de particules de silice présentant une taille inférieure à 50 microns, dites "particules fines de silice"; (c) 0,3% à 5% de particules constituées d'un, deux ou trois oxydes choisis dans le 20 groupe formé par CaO, MgO et Y203, dites "particules additionnelles d'oxydes", au moins 55% en masse desdites particules additionnelles présentant une taille inférieure à 50 �ni ; (d) moins de 1% de particules constituées � d'autres oxydes �, de préférence choisis parmi Al203, TiO2, Fe203, Na20, et K20, 25 la poudre étant également telle qu'elle comporte : plus de 5% de particules d'agrégats de zircone présentant une taille supérieure à 1 mm et, de préférence inférieure à 7 mm, voire inférieure à 5 mm , et de 8 à 20% de particules matricielles de zircone présentant une taille inférieure à 15 ,m et comportant, pour plus de 95% de leur masse, une phase monoclinique, dites 30 � particules matricielles de zircone monoclinique �. Une telle poudre, dite � poudre selon l'invention �, présente une composition chimique et une distribution granulométrique qui conduisent, par frittage, à un produit réfractaire conservant sensiblement ses propriétés, et en particulier une bonne résistance mécanique, dans une application où il subit des températures élevées, des cyclages thermiques et des conditions corrosives. De façon surprenante, et contrairement à l'enseignement de EP 0 404 610, ce résultat est obtenu en dépit de la présence de plus de 1% de silice. Les inventeurs, sans être tenus par une quelconque théorie, expliquent ce phénomène par la composition particulière de fraction fine (fraction des particules présentant une taille inférieure à 50 microns) d'une poudre selon l'invention. Une poudre selon l'invention peut encore comporter une ou plusieurs des caractéristiques optionnelles suivantes : - La teneur massique en zircone ZrO2 est supérieure à 87%, de préférence supérieure à 90%, de préférence supérieure à 92%. - La fraction (a) des particules de zircone représente plus de 95% de la masse de la poudre. - La fraction (al) des particules d'agrégats de zircone représente plus de 65%, plus de 70% et/ou moins de 80%, voire moins de 75% de la masse de la poudre. - La poudre comporte plus de 60% de particules de zircone présentant une taille inférieure à 7 mm, voire inférieure à 5 mm, et supérieure à 50 microns. - La poudre comporte plus de 50% de particules de zircone présentant une taille inférieure à 5 mm et supérieure à 50 microns. - Plus de 95% des particules d'agrégats de zircone, voire sensiblement toutes les particules d'agrégats de zircone comportent moins de 50% en masse de phase monoclinique. - La zircone des particules d'agrégats de zircone qui comportent moins de 50% en masse de phase monoclinique est partiellement stabilisée ou totalement stabilisée à la magnésie (MgO) et/ou à la chaux (CaO). De préférence ladite zircone est stabilisée au moins en partie avec de la magnésie, la teneur massique en magnésie étant comprise entre 2,9 et 4,5%; - Les particules d'agrégats de zircone sont des particules fondues. - Les particules d'agrégats de zircone présentent une porosité totale inférieure à 5% en volume, de préférence inférieure à 2% en volume. - La fraction (a2) représente plus de 20% et/ou moins de 30%, voire moins de 25% de la masse de la poudre. La poudre comporte plus de 10%, plus de 15%, voire plus de 20%, et/ou moins de 45%, moins de 40%, moins de 35%, voire moins de 25% de particules d'agrégats de zircone présentant une taille supérieure à 1 mm, et, de préférence inférieure à 7 mm, voire inférieure à 5 mm. - La poudre comporte plus de 10%, plus de 11% et/ou moins de 17%, moins de 16%, voire moins de 15% de particules matricielles de zircone monoclinique. - Les particules matricielles de zircone monoclinique sont constituées, pour plus de 99%� de leur masse, de zircone. - La fraction (b) des particules fines de silice représente plus de 1,1% et/ou moins de 1,7%, moins de 1,5%, voire moins de 1,4% de la masse de la poudre. - Le diamètre médian des particules fines de silice est inférieur à 10 �m, de préférence inférieur à 5 1.{m, de préférence inférieur à 2 �m, de préférence encore inférieur à 1�m. - Les particules fines de silice sont issues d'une fumée de silice. - La fraction (c) des particules additionnelles d'oxydes représente plus de 0,5%, plus de 1,0%, plus de 1,5% et/ou moins de 3,0%, moins de 2,5%, de préférence moins de 2%, voire moins de 1,0% de la masse de la poudre. - Les particules additionnelles d'oxydes comportent des particules en Y203 ou, de préférence, des particules en Y203 et des particules en MgO; - La poudre comporte plus de 0,2%, plus de 0,3%, voire plus de 0,4% et/ou moins de 0,8%, moins de 0,7%, voire moins de 0,6% de particules de Y203 et plus de 0,9%, plus de 1,0%, voire plus de 1,1% et/ou moins de 1,5%, moins de 1,4%, voire moins de 1,3% de particules de MgO. - Dans les particules additionnelles d'oxydes, un ou plusieurs des oxydes CaO, MgO et Y2O 3 est remplacé, partiellement ou totalement, par une quantité molaire équivalente d'un précurseur. De préférence cependant, lesdits oxydes sont présents sous la forme d'oxydes et non sous la forme de précurseurs. - Plus de 95%, de préférence sensiblement 100% en masse des particules de CaO et des particules de Y203 présentent une taille inférieure à 50 im, de préférence inférieure à 20 L'invention concerne également un produit fritté obtenu à partir d'une poudre selon l'invention. Un tel produit peut en particulier être utilisé pour servir d'élément de garnissage, par exemple pour protéger une structure métallique d'un environnement corrosif, à des températures supérieures à 1800°C. L'invention concerne donc encore une telle utilisation, un tel élément de garnissage et une structure métallique protégée par un tel élément de garnissage. D'autres caractéristiques et avantages de la présente invention apparaîtront encore à la lecture de la description détaillée qui va suivre et à l'examen du dessin annexé dans lequel 15 la :figure 1 représente un exemple d'accident de dilatation. Définitions On appelle "particules de zircone" et "particules de silice" des particules 20 constituées, pour au moins 90%, de préférence pour au moins 95%, de préférence sensiblement 100%, de Ieur masse de zircone et de silice, respectivement. Par � particules constituées d'un, deux ou trois oxydes choisis dans le groupe formé par CaO, MgO et Y203 �, on entend un ensemble de particules dans lequel toutes les particules sont constituées dans le même oxyde, ou comportant des particules en un 25 premier desdits oxydes et des particules en un deuxième desdits oxydes, ou comportant des particules en un premier desdits oxydes, des particules en un deuxième desdits oxydes et des particules en un troisième desdits oxydes. Il n'est pas envisagé qu'une particule puisse être constituée par un mélange de plusieurs desdits oxydes. Par �constitué dans un oxyde � ou �en un oxyde �, il y lieu de comprendre que la teneur massique dudit oxyde 30 est supérieure à 90%, voire supérieure à 95%, ou même, de préférence, sensiblement de 100%. On appelle � zircone � l'oxyde de zirconium ZrO2 et les traces de Ilf02, chimiquement indissociable du ZrO2, toujours naturellement présent dans les sources de ZrO2. Ces traces de Hf02 représentent classiquement moins de 2% de la masse de la "zircone". Lorsqu'il est fait référence à ZrO2 ou à ZrO2 + HfO2, il y a donc lieu de comprendre : ZrO2+ traces de HfO2. L'oxyde d'hafnium n'est pas considéré comme une impureté. On appelle � zircone monoclinique �, une zircone se présentant pour plus de 95% de sa masse sous la phase cristallographique monoclinique. Le dosage de phase cristallographique monoclinique s'effectue par diffraction en rayons X. Les zircones monocliniques utilisées peuvent être de toutes origines, par exemple chimiques, ou électrofondues. On appelle � zircone partiellement stabilisée et/ou stabilisée �, une zircone présentant moins de 50% de sa masse sous la phase cristallographique monoclinique. Les autres phases cristallographiques en présence sont la phase cubique et la phase quadratique. Par �matricielle �, on désigne une particule fine qui, lors d'un frittage, va 15 constituer une matrice, généralement continue, entourant les particules grossières, ou � particules d'agrégat �. Un produit est classiquement dit � fondu � lorsqu'il est obtenu par un procédé mettant en ouvre une fusion de matières premières et une solidification par refroidissement. 20 Un précurseur de CaO, MgO ou Y203 est un composé capable, lors d'un frittage d'une préforme obtenue à partir d'une poudre selon l'invention, de conduire aux oxydes CaO, MgO ou Y203, respectivement. Par exemple, un précurseur de la chaux CaO est le carbonate de calcium. Ainsi, lorsque, dans les particules additionnelles d'oxydes, un ou plusieurs des oxydes CaO, MgO et Y203 est remplacé, partiellement ou totalement, par 25 une quantité molaire équivalente d'un précurseur, ce remplacement ne modifie pas les quantités desdits oxydes dans le produit fritté obtenu par frittage d'une poudre selon l'invention. Un précurseur d'un oxyde est apporté en une "quantité molaire équivalente" à une quantité dudit oxyde lorsque le frittage de ladite quantité molaire équivalente dudit précurseur conduit à ladite quantité d'oxyde. 30 Par �taille d'un grain �, on entend la taille d'une particule donnée classiquement par une caractérisation de distribution granulométrique réalisée avec un granulomètre laser. Le granulomètre laser utilisé ici est un Partica LA-950 de la société 1-IORIBA. Par � impuretés�, on entend les constituants inévitables, introduits involontairement et nécessairement avec les matières premières ou résultant de réactions avec ces constituants. Les impuretés ne sont pas des constituants nécessaires, mais seulement tolérés. Par exemple, les composés faisant partie du groupe des oxydes, nitrures, oxynitrures, carbures, oxycarbures, carbonitrures et espèces métalliques de sodium et autres alcalins, fer, vanadium et chrome sont des impuretés si leur présence n'est pas désirée. Sauf indication contraire, tous Ies pourcentages sont des pourcentages massiques. Description d'an mode de réalisation détaillé de l'invention Une poudre selon l'invention est destinée à être frittée pour constituer un produit fritté. Elle comporte une fraction grossière, comportant notamment la fraction (al), et une fraction fine comportant notamment les fractions (a2)+(b)+(c). La fraction grossière, ou "agrégats", est constituée de particules d'agrégats qui seront, pour la plupart, sensiblement conservées lors du frittage pour constituer les "gros grains" du produit fritté. Selon l'invention, la fraction est constituée de particules de zircone afin de conférer au produit fritté une résistance mécanique élevée à très hautes températures. Selon l'invention, cette fraction grossière devrait représenter plus de 60% de la poudre. Pour améliorer la résistance aux chocs thermiques, les inventeurs considèrent qu'il avantageux que plus de 5%, de préférence plus de 10%, voire plus de 15%, voire plus de 20% en masse des particules soient des particules d'agrégats de zircone présentant une taille supérieure à 1 mm et, de préférence, inférieure à 7 mm, voire inférieure à 5 mm. De préférence, 95%, voire sensiblement 100% de la zircone de la fraction grossière est au moins en partie stabilisée, de préférence à la magnésie (MgO) et/ou à la chaux (CaO). Avantageusement, sur un produit obtenu par mise en forme et frittage d'une poudre selon l'invention, les accidents de dilatation thermique sont réduits. De préférence, la porosité totale des particules de la fraction grossière est inférieure à 5%, de préférence inférieure à 2%. Avantageusement, ces particules sont plus stables thermiquement. Ainsi elles présentent une probabilité plus faible de subir un retrait irréversible lors de l'utilisation. En outre elles sont ainsi plus résistantes à la corrosion, car elles présentent moins de surface exposée aux espèces agressives. De préférence toujours, les particules d'agrégats sont des particules fondues. Avantageusement, cette technique de fabrication permet d'obtenir des particules présentant le niveau de porosité préféré. La fraction fine est constituée de particules qui seront, pour la plupart, transformées lors du frittage en une matrice liant lesdits gros grains. La fraction fine d'une poudre selon l'invention présente une composition particulière La fraction fine doit comporter des particules matricielles de zircone représentant plus de 15% de la masse de la poudre. Cette teneur en zircone contribue, avec la fraction grossière, à conférer au produit fritté une résistance mécanique élevée à très hautes températures. Suivant l'enseignement de EP 0 404 610, une partie au moins des particules matricielles de zircone doit être constituée de particules matricielles de zircone monoclinique afin de conférer au produit fritté une bonne résistance aux chocs thermiques. Plus précisément, la poudre doit comporter de 8 à 20% de particules matricielles de zircone monoclinique. Cette condition est une condition supplémentaire à la condition selon laquelle plus de 15% de la poudre est constituée de particules matricielles de zircone et doit être bien entendu compatible avec cette dernière condition. A l'encontre de l'enseignement du document EP 0 404 610 et d'un préjugé selon lequel un ajout de silice conduit systématiquement à limiter, voire supprimer l'effet bénéfique de l'introduction de particules matricielles de zircone monoclinique sur la résistance aux chocs thermiques, une poudre selon l'invention comporte également de 1 à 2% de particules fines de silice (b) et de 0,3% à 5% de particules additionnelles d'oxydes (e). Les fractions (b) et (e) améliorent le frittage, confèrent au produit fritté une bonne résistance mécanique, notamment une bonne résistance à la compression à froid et un bon module de rupture. Les meilleurs résultats ont été obtenus avec l'ajout, comme particules additionnelles d'oxydes, de particules d'@203 et de particules de MgO. La fraction (d) constituant le complément à 100% d'une poudre selon l'invention n'est pas limitative. Les inventeurs considèrent en effet que la quantité de fraction (d) est suffisamment faible pour que, quelle que soit la distribution granulométrique ou la nature chimique de cette fraction, elle ne supprime pas les résultats avantageux obtenus. De préférence cependant, cette fraction est constituée par les impuretés des matières premières, comme Al2O3, Ti02,1~e203, Na2O, K20. L'invention concerne également un procédé de préparation d'une poudre selon 10 l'invention comportant les étapes suivantes : a) sélection d'une � source de particules d'agrégats de zircone � comportant au moins 30% en masse de particules d'agrégats de zircone, au moins 90% en masse desdites particules d'agrégats de zircone contenant moins de 50% en masse de phase monoclinique ; 15 b) sélection d'une � source de particules matricielles de zircone � comportant au moins 50% en masse de particules matricielles de zircone, c) sélection d'une � source de particules matricielles de zircone monoclinique � comportant plus de 50% en masse de particules matricielles de zircone monoclinique ; 20 d) sélection d'une � source de particules fines de silice � comportant au moins 87%, de préférence au moins 90% en masse de particules fines de silice ; e) sélection d'une source de particules additionnelles d'oxydes comportant au moins 87%, de préférence au moins 90% en masse de particules additionnelles d'oxydes ; 25 les sources sélectionnées aux étapes a), b) et c) comportant chacune au moins 87%, de préférence au moins 90% en masse de zircone, et préparation d'une poudre comportant, en pourcentages en masse : au moins b0% de ladite source de particules d'agrégats de zircone, la quantité de ladite source de particules d'agrégats de zircone étant en outre déterminée de manière que ladite poudre comporte plus de 5% en masse de particules d'agrégats de zircone présentant une f) 30 taille supérieure à I mm et, de préférence inférieure à 7 mm, voire inférieure à 5 mm, et; entre 8 et 31% de ladite source de particules matricielles de zircone monoclinique ; 1% à 2% de ladite source de particules fines de silice 0,3% à 5% de ladite source de particules additionnelles d'oxydes ; le complément à 100% étant ladite source de particules matricielles de zircone. Les sources peuvent être choisies de manière à préparer une poudre présentant encore une ou plusieurs des caractéristiques d'une poudre selon I'invention. L'invention concerne également une poudre préparée suivant un procédé selon l'invention. Par �sélection d'une source �, on entend � sélection d'une ou plusieurs 1.5 sources �. Bien entendu, les étapes a) à e) peuvent être en partie ou regroupées, par exemple s'il existe une source de matières premières correspondant à une ou plusieurs desdites sources. Dans un mode de réalisation, les sources, et en particulier les sources b) et e) sont différentes. 20 A l'étape f), le choix de la source de particules d'agrégats de zircone et la quantité de cette source sont adaptées de manière que la poudre préparée comporte plus de 5% en masse de particules d'agrégats de zircone présentant une taille supérieure à 1 mm et, de préférence, inférieure à 7 mm, voire inférieure à 5 mm. Par exemple, si cette source est principalement constituée de telles particules d'agrégats, sa quantité pourra être proche 25 ou égale à 60%. En revanche, cette quantité devra être supérieure à 60% si ladite source ne comporte qu'une faible quantité de telles particules d'agrégats. Les sources citées ci-dessus peuvent encore comporter une ou plusieurs des 30 caractéristiques optionnelles suivantes 2943055 Il - La source de particules d'agrégats de zircone est une source de zircone au moins en partie, voire totalement stabilisée à la magnésie (MgO) et/ou à la chaux (CaO). De préférence lesdits agrégats de zircone sont partiellement stabilisés avec une teneur massique en magnésie comprise entre 2,9 et 4,5% ; 5 - A l'étape f), on ajoute au moins 65%, de préférence au moins 70% de ladite source de particules d'agrégats de zircone ; - A l'étape f), la quantité de ladite source de particules d'agrégats de zircone est déterminée de manière que ladite poudre comporte plus de 10%, voire plus de 15%, voire plus de 20%, voire plus de 30% en masse de particules d'agrégats de zircone 10 présentant une taille supérieure à 1 mm et, de préférence, inférieure à 7 mm, voire inférieure à 5 mm ; - La source de particules d'agrégats de zircone présente une teneur en zircone, en masse, supérieure à 94% ; - La source de particules d'agrégats de zircone est une source de zircone fondue ; - La source de particules d'agrégats de zircone est sélectionnée de manière à ce que les particules d'agrégats présentent une porosité totale inférieure à 5% en volume, de préférence inférieure à 2% en volume ; - La source de particules matricielles de zircone monoclinique est constituée pour plus de 99% en masse de zircone ; - A l'étape f), on ajoute au moins ll% de ladite source de particules matricielles de zircone monoclinique ; - A l'étape f), on ajoute au moins 5% de la source de particules matricielle de zircone ; La source de particules matricielles de zircone monoclinique est une source dont au moins 90% des particules en masse présentent une taille inférieure à 15 jcm. De préférence, à l'étape f), on ajoute entre 4 et 10% en masse de ladite source de particules matricielles de zircone monoclinique dont au moins 90% en masse des particules présentent une taille inférieure à 15 gin ; - La source de particules matricielles de zircone est une source de zircone partiellement stabilisée, voire stabilisée. De préférence, lesdites particules matricielles de zircone sont partiellement stabilisées, la teneur massique en magnésie étant comprise entre 2,9% et 4,5% ; - La source de particules additionnelles d'oxydes est sélectionnée de manière à ce que plus de 95%, de préférence sensiblement 100% en masse desdites particules additionnelles d'oxydes présentent une taille inférieure à 50 i,m, de préférence inférieure à 20 }.gym ; - Lors de la préparation de la poudre, la quantité de source de particules additionnelles d'oxydes utilisée est supérieure à 0,5%, de préférence supérieure à 1%, et/ou, inférieure à 3%, de préférence inférieure à 2% ; - La source de particules additionnelles d'oxydes est une source de Y2O3 ou, de préférence, une source de Y2O3 et de MgO ; - A l'étape f), on ajoute plus de 0,2% et moins de 0,8% de la source de Y2O3 et plus de 0,9% et moins de 1,5% de la source de MgO ; De préférence, on ajoute 0,5% de la source de Y2O3 et 1,2% de la source de MgO ; - Une source de particules additionnelles d'oxydes est une source de précurseurs desdits oxydes. De préférence cependant, la source de particules additionnelles d'oxydes est une source d'oxydes ; - Au plus 1,5% de la source de particules fines de silice sont introduits lors de la préparation de la poudre ; - Ladite source de particules fines de silice est une fumée de silice. L'invention concerne encore un mélange particulaire comportant de 0 à 6% en masse d'un additif de mise en forme et, comme complément à 100%, d'une poudre selon l'invention. Cet additif peut en particulier être choisi dans le groupe constitué par : - les argiles ; - les plastifiants, comme le PEG ou le PVA ; - les liants dont liants temporaires organiques tels que des résines, les lignosulfonates, la carboxyméthylcellulose ou la dextrine ; - les défloculants, tels que des polyphosphates de métaux alcalins, des polyacrylates de métaux alcalins; et - les mélanges de ces produits. De préférence, cet additif est un lignosulfonate de calcium. L'invention concerne aussi un procédé de fabrication d'un produit réfractaire fritté, comportant les étapes successives suivantes : A) préparation d'un mélange particulaire selon l'invention avec de l'eau pour former une charge de départ, B) mise en forme de ladite charge de départ de manière à former une préforme; C) frittage de ladite préforme. A l'étape A), la quantité d'eau est fonction du procédé utilisé à l'étape B). Dans le cas d'une mise en forme par pressage à froid, un ajout d'une quantité d'eau comprise entre 1,5% et 2,5%, en pourcentage massique sur la base de la poudre (c'est-à-dire sur la base du mélange particulaire sans les additifs) est préférée. A l'étape C), les conditions de frittage et en particulier la température de frittage, dépendent de la composition exacte de la fraction fine (constituée des particules fines) du mélange particulaire. Habituellement, une température de frittage comprise entre 1500°C et 1900°C, de préférence de 1700°C est bien adaptée. L'invention concerne aussi un produit réfractaire fritté obtenu par frittage d'une préforme obtenue à partir d'une poudre selon l'invention, d'une poudre fabriquée suivant un procédé selon l'invention ou d'un mélange particulaire selon l'invention, en particulier suivant les étapes A) à c) ci-dessous. Ce procédé permet avantageusement, de fabriquer un produit réfractaire fritté selon l'invention présentant une densité apparente comprise entre 4,1 et 4,9 g/cm3, de préférence comprise entre 4,4 et 4,9 glem3. Dans le produit réfractaire fritté issu de l'étape C), les particules additionnelles d'oxydes peuvent notamment se combiner entre elles Clou aux particules fines de silice, notamment sous la forme de silicates, comme par exemple de silicate d'yttrium. Un produit fritté selon l'invention peut être utilisé sous la forme de blocs ou d'une couche, par exemple sous la forme d'un garnissage appliqué, par tout procédé connu, sur une paroi à protéger. Le frittage peut être effectué in situ, c'est-à-dire après que le produit ait été disposé dans sa position de service. L'invention concerne en particulier une installation comportant : une paroi et une barrière protégeant ladite paroi ; et/ou - des moyens pour diriger un écoulement d'un liquide, par exemple une buse, ou pour entraver un tel écoulement, par exemple une plaque à tiroir, ladite barrière ou lesdits moyens pour diriger ou entraver ledit écoulement comportant un produit réfractaire selon l'invention. Le liquide peut être notamment un métal en fusion, par exemple l'acier 1.0 Dans un mode de réalisation, le liquide est à une température supérieure à 1400°C, voire supérieure à 1500°C, voire supérieure à 1600°C. Le produit réfractaire selon l'invention peut notamment être disposé en contact avec un environnement susceptible d'être corrosif et/ou de créer un choc thermique, en particulier tel que la température varie, pendant le choc thermique, d'au moins 750°C en 15 moins de 1 minute, voire d'au moins 1000°C en moins d'une minute, voire d'au moins 1500°C en moins d'une minute. Le choc thermique peut être ascendant, c'est-à-dire tel que l'origine du choc thermique est une élévation de la température. Le choc thermique peut également descendant, c'est-à-dire tel que l'origine du choc thermique est une diminution de la température. 20 L'invention concerne en particulier une installation choisie parmi une cuve à corium, notamment pour un réacteur à eau pressurisée, un réacteur pour fabriquer du noir de carbone (� Carbon Black � en anglais), en particulier une chambre de combustion d'un tel réacteur, un équipement de l'industrie métallurgique, comme un four de fusion, une 25 poche de transfert, une poche de traitement, un dispositif de coulée, en particulier une plaque à tiroir, ou une buse d'un tel équipement, une chaudière d'incinération, un four de verrerie, un réacteur pétrochimique et un four cimentaire. Exemples 30 Les exemples non limitatifs suivants sont donnés dans le but d'illustrer l'invention. Caractérisations Mesure de résistance au choc thermique La perte relative de résistance à la flexion suite à un choc thermique est une caractéristique d'un produit qui permet d'en évaluer la capacité à subir un tel choc. L'essai normalisé PRE III.26/PRE/R.5.1/78 a été utilisé pour déterminer le comportement aux chocs thermiques par la perte relative de résistance à la flexion (% Perte MOR) après un ou plusieurs cycles consistant chacun à chauffer l'éprouvette d'essai IO de la température ambiante jusqu'à une température de 1200°C, à maintenir l'éprouvette à cette température T pendant 30 minutes, puis à plonger l'éprouvette dans de l'eau froide. Les éprouvettes sont des barreaux de 125 x 25 x 25 mm3 ne comportant aucune face de peau. La résistance à la flexion a été mesurée suivant la norme ISO 5014. Pour une 15 composition donnée, la mesure de la résistance à la flexion initiale des éprouvettes (non soumises à un choc thermique), � MOR initial � est la valeur moyenne mesurée sur 3 éprouvettes identiques ; la mesure de la résistance après choc thermique à 1200°C, � MOR après CT � est la valeur moyenne de la résistance à la flexion mesurée à température ambiante sur les 3 éprouvettes après qu'elles ont subi ledit choc thermique ; la mesure de 20 la perte relative de résistance à la flexion, �% Perte MOR � est donnée par la formule suivante Perte MOR = 100.(MOR après CT ù MOR initial) / (MOR initial) Mesure de l'amplitude de l'accident de dilatation Les mesures des coefficients de dilatation thermique ont été réalisées sur des échantillons cylindriques présentant un diamètre de 12 mm et une hauteur de 15 mm. 30 Chaque mesure a été effectuée à l'aide d'un dilatomètre SETSYS Evolution TMA 16/18 avec équipage en alumine, commercialisé par la société SETARAM. La mesure de dilatation est effectuée à l'aide d'un palpeur hémisphérique appliquant une charge de 5 g. La vitesse de montée en température est de 4°C/min, jusqu'à une température de 1600°C. 15 25 La température est ensuite diminuée à une vitesse de 4 °C/min. Le cycle est entièrement réalisé sous un débit d'air de 20 ml/min. Sur la courbe de dilatation thermique, on constate, comme représentée sur la figure 1, la présence d'un � accident de dilatation �. L'amplitude �a� de cet accident est la différence entre le maximum avant la rétraction et le minimum avant la reprise d'expansion, mesurée entre 900°C et 1300°C, sur la partie de la courbe de dilatation correspondant à la montée en température. Sur la figure 1, la température T en °C est en abscisse, l'expansion thermique Al / lo en % est en ordonnée. L'accident de dilatation est repéré par la flèche F. Mesure de la densité apparente après frittage Les mesures des densités apparentes après frittage ont été réalisées sur des 15 échantillons de dimensions 125 x 25 x 25 mm3, selon la norme ISO 5017. Mesure de la porosité des agrégats 20 La densité apparente Dap des particules d'agrégats a été déterminée selon la norme ISO 8840 de 1987 avec la modification suivante : les particules utilisées présentent une taille comprise entre 2 et 5 mm. La densité absolue Dab a été mesurée suivant la procédure de l'Accupic 1330 commercialisé par la société Micromeritics, sur un produit broyé à une taille inférieure à 25 160 microns. La porosité totale des particules, Po, est calculée à l'aide de la formule suivante : Po = (Dab - Dap)/Dab 30 Les matières premières suivantes ont été utilisées dans les exemples : La poudre de zircone monoclinique utilisée dans la matrice est de la zircone � Z-99 3-5 ..m �, commercialisée par la société Unitec Ceramies, qui présente une teneur massique en ZrO2 + HfO2 supérieure à 98,3%, et un diamètre médian compris entre 3 et 5 microns ; La fumée de silice utilisée dans la matrice est de la silice thermique constituée essentiellement de microsphères de silice vitreuse dont les particules sont à 90% inferieures à 4 pan, le diamètre médian des particules étant typiquement de 0,5 .rn. Elle présente une surface spécifique typique B.E.T. de 14 nie/g, une teneur massique typique en silice de 93,5%, une teneur typique en Al203 de 3,5% et une teneur typique en ZrO2 + HfO2 de 2,4% ; Les particules de zircone partiellement stabilisée à la magnésie sont des particules de � fused magnesia stabilised zirconia � commercialisés par la société Unitec Ceramics, qui présentent une teneur massique en ZrO2 + HfO2 supérieure à 94,3% et une teneur massique en MgO comprise entre 2,9 et 4,4% ; - Les particules de zircone partiellement stabilisée à la chaux sont des particules de � fused calcia stabilised zirconia �, commercialisés par la société Unitec Ceramics, 1.5 qui présentent une teneur massique en ZrO2 + 1-If02 supérieure à 93,9% et une teneur massique en CaO comprise entre 3,7% et 4,8% ; - La poudre de zircone monoclinique -300 Mesh utilisée est une poudre de � zircone Z-99 � commercialisée par la société Unitec Ceramics, dont la teneur massique en ZrO2 + L1f02 est supérieure à 98,3%, et dont au moins 92% des particules 20 présentent une taille inférieure à 50 microns. La poudre de CaO utilisée dans la matrice est une poudre de chaux éteinte, commercialisée par la société La GIoriette, contenant plus de 97% de CaO, (quantité mesurée après avoir effectuée une perte au feu à 1000°C) et dont les particules présentent une taille inférieure à 50 �m. 25 La poudre de MgO utilisée dans la matrice est une poudre de � MagChem� P98 Pulverised�, commercialisée par la société M.A.F. Magnesite B.V., contenant plus de 97,5% de magnésie et dont au moins 60% des particules présentent une taille inférieure à 44 microns ; La poudre de Y203 utilisée dans la matrice est une poudre de � yttrium oxide � 30 commercialisée par la société Treibacher, contenant plus de 98,9% d'oxyde d'yttrium et dont le diamètre médian est inférieur à 10 microns ; - L'argile utilisée est de l'argile RR40 ; Le lignosulfonate de calcium utilisé est du WAFEX 122, commercialisé par la société HIolmen LignoTech. Les poudres d'oxydes sont mélangées avec un additif de mise en forme (1% d'argile RR40 pour les exemples 1 à 4 ou 0,5% de lignosulfonate de calcium pour les autres exemples) et 2% d'eau, en pourcentages sur la base du mélange des poudres d'oxydes. Le mélange humide est alors pressé sous la forme de briques de dimensions 230 x 114 x 64 mm3 sur une presse mécanique simple effet à une pression de 720 kg/cm2. Ces briques ont ensuite été frittées à une température de palier de 1700°C, le temps de maintien en palier étant de 5 heures, la vitesse de montée étant de 50°C/h. Après le palier de température, la température a été diminuée, la vitesse de descente étant de 50°C/h jusqu'à 800°C, la descente en température étant libre ensuite jusqu'à la température ambiante. Les tableaux suivants résument les essais et les résultats obtenus. 19 Granulométrie (*) Ex 1 Ex 2 Ex 3 Ex 4 Ex 5 Ex 6 Ex 7 Ex 8 Ex 9 Ex 10 Ex 11 Ex 12 Ex 13 Ex 14 Ex 15 Ex 16 1,68 - 4 mm 0 48 49 ~ ~~11a� 0,59 - 1,68 mm Z 8 ~~ a - 0149-0,59 mm 30 • 95,1 90,7 95 94,5 93,8 94,5 90 90,1 90,2 93,2 93,1 92,6 92,5 92,8 ! 4 0,1 0,1 0,1 0,6 0,1 5 0,1 0,1 4 0,1 0,1 0,1 Les exemples 1 à 4, et 14 sont des exemples comparatifs ne respectant pas simultanément ces trois critères. Une comparaison des exemples 1 et 2 montre l'impact de l'introduction de particules additionnelles d'oxydes sur la résistance mécanique mesurée à 20°C, malgré la présence de 3% de particules matricielles de zircone monoclinique. Une comparaison des exemples 2 et 3 montre que, sans la présence de particules additionnelles d'oxyde et sans la présence de particules fines de silice, un ajout de 5% de particules matricielles de zircone monoclinique entraîne une dégradation de la résistance mécanique à 20°C et une amélioration de la résistance aux chocs the niques. L'exemple 14 montre qu'une introduction de 5,6% de particules matricielles de zircone monoclinique ne permet pas de respecter le critère (2). C'est pourquoi, l'invention préconise une teneur minimale en particules matricielles de zircone monoclinique de 8%. L'exemple 13 montre que l'effet des particules matricielles de zircone monoclinique reste Iimité et qu'un ajout important peut même provoquer une dégradation de la résistance mécanique à 20°C, malgré une teneur en silice élevée. C'est pourquoi, l'invention préconise une teneur maximale en particules matricielles de zircone monoclinique de 20%. Au-delà de cette valeur, les inventeurs considèrent que le compromis susmentionné entre résistance mécanique à 20°C, résistance aux chocs thermiques et absence d'accidents de dilatation ne peut être atteint. L'exemple 4 montre que, malgré la présence de 1,2% de fumée de silice, une introduction de 15,7% de particules matricielles de zircone monoclinique permet d'améliorer la résistance aux chocs thermiques, ce qui est contraire à l'enseignement de EP 0 404 610. Cependant, l'exemple 4 ne respecte pas le critère (3) portant sur les accidents de dilatation. Les exemples 4 à 7 montrent l'intérêt des ajouts simultanés de particules additionnelles d'oxydes, de particules fines de silice et de plus de 8% de particules matricielles de zircone monoclinique. Une comparaison des exemples 14 et 15 montre l'importance, pour améliorer la résistance aux chocs thermiques, d'introduire au moins 8% de particules matricielles de zircone monoclinique lorsque le produit comporte par ailleurs des particules de Y203, des particules de MgO et des particules fines de silice. Une comparaison des exemples 5 à 7 montre l'effet remarquable d'un ajout de CaO sur la réduction de l'amplitude de l'accident de dilatation. Une comparaison des exemples 5 et 6 montre l'effet remarquable d'un ajout de MgO sur l'amélioration de la résistance mécanique à 20°C. Ces deux effets sont confirmés pour des teneurs en particules additionnelles d'oxydes jusqu'à 5%, comme le montrent les exemples 8 à 1.0. Une comparaison des exemples 11 et 12 avec les exemples 5 et 6 montre un effet synergique très prononcé à un ajout simultané de particules de MgO et de particules d'Y203. Ainsi, dans les cas où un ajout de CaO n'est pas conseillé, il est possible de réduire la valeur de l'accident de dilatation avec des ajouts limités en particules additionnelles d'oxydes Y203 et MgO. Pour bénéficier autant que possible des propriétés avantageuses de la zireone, la teneur en zircone doit être la plus élevée possible. C'est pourquoi la teneur en particules additionnelles d'oxydes est limitée, selon l'invention, à 5%. Une teneur minimale de 0,3% est cependant considérée comme indispensable pour que ces particules aient un effet sensible. Les exemples 11 et 12, et en particulier l'exemple 12, sont préférés entre tous. Comme cela apparaît clairement à présent, l'invention fournit une nouvelle poudre permettant de fabriquer un matériau présentant une bonne résistance mécanique, un comportement en dilatation thermique sans anomalie importante (ou. pratiquement linéaire) et une bonne résistance aux chocs thermiques. Bien entendu, la présente invention n'est pas limitée aux modes de réalisation décrits, fournis à titre illustratif.